СПОСОБ ПОЛУЧЕНИЯ КОМПОЗИЦИИ СОЛИ АЛЮМИНИЯ

1. Способ получения композиции соли алюминия, включающий:
I) нагрев водного раствора алюминийхлоридного соединения, имеющего молярное отношение алюминия к хлориду от 0,3:1 до 3:1, до температуры от по меньшей мере 50°C до температуры кипения в течение периода времени по меньшей мере 1 час;
II) предоставление водного раствора, содержащего источник щелочноземельного металла, чтобы получить раствор соли алюминия с отрегулированным значением pH, имеющий pH от 2 до 5; и
где по меньшей мере один основный органический буфер совместно используют по меньшей мере с одним из растворов: I) водным раствором соли, содержащей алюминий и хлорид, и II) водным раствором, содержащим щелочноземельный металл, где раствор соли алюминия с отрегулированным значением pH содержит соль алюминия с молярным отношением OH:Al от 2:1 до 2,6:1, где молярное отношение основного органического буфера к иону щелочноземельного металла составляет от 0,22:1 до 18:1.
2
2. Способ по п. 1, дополнительно включающий добавление водного раствора, содержащего соединение циркония, к раствору соли алюминия с отрегулированным значением pH, чтобы тем самым получить раствор соли алюминия-циркония, имеющий молярное отношение алюминия к цирконию от 2:1 до 10:1, где соединение циркония необязательно представляет собой ZrOCl.
3. Способ по п. 1 или 2, где температура составляет от 50°C до 120°C, необязательно от 50°C до 100°C, от 75°C до 100°C или от 90°C до 100°C.
4. Способ по п. 1 или 2, где период времени составляет от 1 до 6 часов, необязательно от 1 до 5 часов, от 1 до 4 часов, от 2 до 5 часов, от 2 до 4 часов или от 2 до 3 часов.
5. Способ по п. 1 или 2, где молярное отношение основного органического буфера к иону щелочноземельного металла составляет от 0,3:1 до 18:1, необязательно от 0,4:1 до 18:1, от 0,5:1 до 18:1, от 1:1 до 18:1, от 1,5:1 до 18:1, от 1,9:1 до 18:1, от 2:1 до 18:1, от 1:1 до 3:1, от 1,5:1 до 3:1, от 1,5:1 до 2,5:1, от 1,5:1 до 2:1, от 1,9:1 до 3:1, от 1,9:1 до 2,5:1 или от 1,9:1 до 2:1.
6. Способ по п. 1 или 2, где щелочноземельный металл выбирают из группы, состоящей из кальция, стронция и бария, где щелочноземельный металл необязательно представляет собой кальций.
7. Способ по п. 1 или 2, где предоставление иона щелочноземельного металла представляет собой добавление гидроксида кальция к раствору соли алюминия.
8. Способ по п. 1 или 2, где алюминийхлоридное соединение выбирают из трихлорида алюминия, хлоргидрата алюминия и дихлоргидрата алюминия, где алюминийхлоридное соединение необязательно представляет собой трихлорид алюминия.
9. Способ по п. 1 или 2, где основный органический буфер выбирают из группы, состоящей из аргинина, лизина, гистидина, цистеина, тирозина и мочевины, где основный органический буфер необязательно представляет собой аргинин.
10. Способ по п. 1 или 2, где хлорид алюминия представляет собой трихлорид алюминия, а источник иона щелочноземельного
металла представляет собой гидроксид кальция.
11. Способ по п. 1 или 2, где соль алюминия показывает хроматограмму, полученную эксклюзионной хроматографией (SEC), имеющую отношение интенсивности SEC-пика 4 к интенсивности SEC-пика 3, равное по меньшей мере 7, и интенсивность пика 4 превышает интенсивность пика 5 в водном растворе.
12. Способ по п. 11, где соль алюминия имеет площадь SEC-пика 4, равную по меньшей мере 50% общей площади пиков 1, 2, 3, 4, 5 и 6 на SEC-хроматограмме.
13. Способ п. 11, где соль алюминия имеет площадь SEC-пика 4, равную от 95 до 100% общей площади пиков 1, 2, 3, 4, 5 и 6 на SEC-хроматограмме.
14. Способ по п. 11, где соль алюминия имеет площадь SEC-пика 3, равную менее 10% общей площади пиков 1, 2, 3, 4, 5 и 6 на SEC-хроматограмме.
15. Способ по п. 11, где соль алюминия не имеет площади SEC-пика 3.
16. Способ по п. 11, где соль алюминия имеет площадь SEC-пика 5, равную менее 30% общей площади пиков 1, 2, 3, 4, 5 и 6.
17. Способ по п. 11, где соль алюминия не имеет площади SEC-пика 5.
18. Способ по п. 11, где соль алюминия имеет площадь SEC-пика 1, равную менее 10%, и площадь SEC-пика 2, равную менее 10% общей площади пиков 1, 2, 3, 4, 5 и 6.
19. Способ по п. 11, где композиция имеет площадь SEC-пика 4, равную от 95 до 100%, не имеет площади SEC-пика 3 и не имеет площади SEC-пика 5 относительно общей площади пиков 1, 2, 3, 4,
5 и 6 на SEC-хроматограмме.
20. Способ по п. 11, где отношение интенсивности SEC-пика 4 к интенсивности SEC-пика 3 равно по меньшей мере 16, необязательно по меньшей мере 17, по меньшей мере 18, по меньшей мере 19, по меньшей мере 20, по меньшей мере 30, по меньшей мере 40, по меньшей мере 50 или по меньшей мере 100.
21. Способ по п. 1 или 2, дополнительно включающий сушку композиции.
22. Композиция, содержащая композицию, полученную способом по любому предшествующему пункту.
23. Композиция, содержащая алюминийхлоридное соединение, имеющее молярное отношение алюминия к хлориду от 0,3:1 до 3:1, показывающая хроматограмму, полученную эксклюзионной хроматографией (SEC), имеющую отношение интенсивности SEC-пика 4 к интенсивности SEC-пика 3, равное по меньшей мере 2, и основный органический буфер.
24. Композиция по п. 23, где алюминийхлоридное соединение представляет собой по меньшей мере одно соединение из хлоргидрата алюминия, сесквихлоргидрата алюминия, дихлоргидрата алюминия и соли алюминия-циркония.
25. Композиция по п. 23 или 24, где основный органический буфер выбирают из группы, состоящей из аргинина, лизина, гистидина, цистеина, тирозина и мочевины, где основный органический буфер необязательно представляет собой аргинин.